(57)【特許請求の範囲】
【請求項１】
（Ａ）（ａ）一般式：
【化１】
0003764224.tif 000026
（式中、Ｒは同一もしくは異種の炭素原子数１〜２０の一価炭化水素基であり、Ｒ1は二価炭化水素基であり、Ｒ2およびＲ3は水素原子または一価炭化水素基であり、Ａは水酸基または炭素原子数１〜５のアルコキシ基である。ｍおよびｎは１以上の整数であり、ａは０〜５の整数である。）で表され、２５℃における粘度が少なくとも１０センチストークスであるアミノ基含有オルガノポリシロキサンと、
（ｂ）一般式：
【化２】
0003764224.tif 000027
（式中、Ｒは同一もしくは異種の炭素原子数１〜２０の一価炭化水素基であり、Ｒ1は二価炭化水素基であり、Ｒ2およびＲ3は水素原子または一価炭化水素基であり、Ｂは一価炭化水素基，水酸基およびアルコキシ基からなる群から選ばれる基であり、その内、少なくとも１個は一価炭化水素基である。ｍおよびｎは１以上の整数であり、ａは０〜５の整数である。）で表され、２５℃における粘度が１０〜１０，０００センチストークスであるアミノ基含有オルガノポリシロキサンの混合物｛ただし、（ａ）成分と（ｂ）成分の混合比率は、重量比で９０：１０〜１０：９０である。｝                                                                                      １００重量部、
（Ｂ）コロイダルシリカ                                １〜５０重量部、
（Ｃ）縮合反応用触媒                               ０.１〜２０重量部、
（Ｄ）非イオン系界面活性剤またはカチオン系界面活性剤  １〜３０重量部
および
（Ｅ）水                                                      任意量
からなることを特徴とする動物繊維処理剤組成物。
【請求項２】
（Ａ）（ａ）一般式：
【化３】
0003764224.tif 000028
（式中、Ｒは同一もしくは異種の炭素原子数１〜２０の一価炭化水素基であり、Ｒ1は二価炭化水素基であり、Ｒ2およびＲ3は水素原子または一価炭化水素基であり、Ａは水酸基または炭素原子数１〜５のアルコキシ基である。ｍおよびｎは１以上の整数であり、ａは０〜５の整数である。）で表され、２５℃における粘度が少なくとも１０センチストークスであるアミノ基含有オルガノポリシロキサンと、
（ｂ）一般式：
【化４】
0003764224.tif 000029
（式中、Ｒは同一もしくは異種の炭素原子数１〜２０の一価炭化水素基であり、Ｒ1は二価炭化水素基であり、Ｒ2およびＲ3は水素原子または一価炭化水素基であり、Ｂは一価炭化水素基，水酸基およびアルコキシ基からなる群から選ばれる基であり、その内、少なくとも１個は一価炭化水素基である。ｍおよびｎは１以上の整数であり、ａは０〜５の整数である。）で表され、２５℃における粘度が１０〜１０，０００センチストークスであるアミノ基含有オルガノポリシロキサンの混合物｛ただし、（ａ）成分と（ｂ）成分の混合比率は、重量比で９０：１０〜１０：９０である。｝                                                                                      １００重量部、
（Ｂ）コロイダルシリカ                                １〜５０重量部、
（Ｃ）縮合反応用触媒                               ０.１〜２０重量部、
（Ｄ）非イオン系界面活性剤またはカチオン系界面活性剤  １〜３０重量部、
（Ｅ）水                                                      任意量
および
（Ｆ）一般式：
【化５】
0003764224.tif 000030
（式中、Ｒは同一もしくは異種の炭素原子数１〜２０の一価炭化水素基であり、Ｒ4は炭素原子数１〜５の一価炭化水素基であり、Ｑはアミノ基，エポキシ基，アクリロキシ基もしくはメタクリロキシ基を含有する一価有機基または炭素原子数１〜２０の一価炭化水素基である。ｂは０または１である。）で表されるオルガノシランまたはその部分加水分解縮合物                                              ０.１〜３０重量部
からなることを特徴とする動物繊維処理剤組成物。
【請求項３】
（Ｆ）成分のＱがエポキシ基含有有機基またはアミノ基含有有機基である、請求項２に記載の動物繊維処理剤組成物。
【請求項４】
鱗片状構造を有する動物繊維処理用である請求項１または請求項２に記載の動物繊維処理剤組成物。
【発明の詳細な説明】
【０００１】
【発明の属する技術分野】
本発明は動物繊維処理剤組成物に関する。詳しくは、羊毛に代表される動物繊維に優れた風合いと防縮性を付与し得る水性エマルジョン型の動物繊維処理剤組成物に関する。
【０００２】
【従来の技術】
羊毛製のズボン，スーツ，セーター等は、水で洗濯すると羊毛繊維同士がからみ合ってフェルト化し、収縮するという欠点を有する。このため家庭でも手軽に洗濯でき、しかも収縮することのない羊毛製品が所望されている。これに応えるために、例えば羊毛繊維または羊毛製品をウレタン系の防縮加工剤で処理することが知られているが、この方法では風合が粗硬になり、羊毛本来の柔軟性が損われるという問題点があった。このような問題点を改良するために、シリコーン系繊維処理剤において数多くの検討がなされており、例えば、メトキシ基含有ジメチルポリシロキサン，シリカ，アミノプロピルトリエトキシシランとマレイン酸無水物の反応生成物，アミノエチルアミノプロピルトリメトキシシランおよび錫触媒からなる水性エマルジョン型繊維処理剤が提案されている（特開平３−１５２２７５号公報参照）。しかしこの繊維処理剤は、防縮性が不十分であるとともに処理された動物繊維が硬くなるという欠点があった。また本発明者らは先に、分子鎖両末端水酸基封鎖アミノ基含有ジメチルポリシロキサン，コロイダルシリカ，メチルトリメトキシシラン，錫触媒からなる水性エマルジョン型繊維処理剤を提案した（特開平４ー１１９１７３号公報参照）。しかしこの繊維処理剤は架橋反応が進み過ぎるため、処理後の繊維の平滑性が低くぬめり感に乏しいという欠点があった。
【０００３】
【発明が解決しようとする課題】
本発明者らは上記欠点を解消するため鋭意検討した結果、本発明に到達した。  即ち本発明の目的は、羊毛に代表される動物繊維に優れた風合いと防縮性を付与し得る動物繊維処理剤組成物を提供することにある。
【０００４】
【課題を解決するための手段】
本発明は、（Ａ）（ａ）一般式：
【化６】
0003764224.tif 000002
（式中、Ｒは同一もしくは異種の炭素原子数１〜２０の一価炭化水素基であり、Ｒ1は二価炭化水素基であり、Ｒ2およびＲ3は水素原子または一価炭化水素基であり、Ａは水酸基または炭素原子数１〜５のアルコキシ基である。ｍおよびｎは１以上の整数であり、ａは０〜５の整数である。）で表され、２５℃における粘度が少なくとも１０センチストークスであるアミノ基含有オルガノポリシロキサンと、
（ｂ）一般式：
【化７】
0003764224.tif 000003
（式中、Ｒは同一もしくは異種の炭素原子数１〜２０の一価炭化水素基であり、Ｒ1は二価炭化水素基であり、Ｒ2およびＲ3は水素原子または一価炭化水素基であり、Ｂは一価炭化水素基，水酸基およびアルコキシ基からなる群から選ばれる基であり、その内、少なくとも１個は一価炭化水素基である。ｍおよびｎは１以上の整数であり、ａは０〜５の整数である。）で表され、２５℃における粘度が１０〜１０，０００センチストークスであるアミノ基含有オルガノポリシロキサンの混合物｛ただし、（ａ）成分と（ｂ）成分の混合比率は、重量比で９０：１０〜１０：９０である。｝                                    １００重量部、
（Ｂ）コロイダルシリカ                                １〜５０重量部、
（Ｃ）縮合反応用触媒                               ０.１〜２０重量部、
（Ｄ）非イオン系界面活性剤またはカチオン系界面活性剤  １〜３０重量部
および
（Ｅ）水                                                      任意量
からなることを特徴とする動物繊維処理剤組成物に関する。
【０００５】
【発明の実施の形態】
これを説明すると、（Ａ）成分を構成する（ａ）成分のアミノ基含有オルガノポリシロキサンは、動物繊維に柔軟性，平滑性，ぬめり性，潤滑性および防縮性を付与する作用を有する。さらに分子鎖末端の水酸基またはアルコキシ基が（Ｂ）成分のコロイダルシリカ表面の水酸基と反応して架橋し、これらの効果の耐久性を向上させる作用を有する。本成分は、一般式：
【化８】
0003764224.tif 000004
で表される。上式中、Ｒは同一もしくは異種の炭素原子数１〜２０の一価炭化水素基であり、メチル基，エチル基，プロピル基，ブチル基，ペンチル基，ビニル基，３,３,３−トリフルオロプロピル基，フェニル基，アリル基，シクロヘキシル基が例示される。これらの中でもメチル基が最も一般的であるが、メチル基と他の基を組合わせることもできる。また１分子中のＲはすべて同一である必要はないが、Ｒの内少なくとも５０モル％がメチル基であることが好ましい。Ｒ1は二価炭化水素基であり、メチレン基，エチレン基，プロピレン基，ブチレン基，イソブチレン基のようなアルキレン基；式：−（ＣＨ2）2−Ｃ6Ｈ4−で表される基のようなアルキレンアリーレン基が例示される。これらの中でもエチレン基またはプロピレン基が一般的である。Ｒ2およびＲ3は水素原子または一価炭化水素基であり、一価炭化水素基としては、メチル基，エチル基，プロピル基，フェニル基，シクロヘキシル基が例示される。Ａは水酸基または炭素原子数１〜５のアルコキシ基であり、アルコキシ基としては、メトキシ基，エトキシ基，プロポキシ基，ブトキシ基が例示される。これらの中でも水酸基またはメトキシ基が一般的である。ｍおよびｎは１以上の整数である。ａは０〜５の整数であるが、０または１が一般的である。本成分の２５℃における粘度は少なくとも１０センチストークスであり、好ましくは５０〜１０,０００センチストークスの範囲である。これは、１０センチストークス未満であると動物繊維に柔軟性，平滑性，圧縮回復性，防しわ性および防縮性を付与できなくなるためである。このような本成分のアミノ基含有オルガノポリシロキサンは、公知の方法によって合成することができる。例えば、式：Ｈ2Ｎ（ＣＨ2）3Ｓｉ（ＣＨ3）（ＯＣＨ3）2で表されるジメトキシアミノシランまたはその加水分解縮合物と、オクタメチルシクロテトラシロキサン等の環状シロキサンとを塩基性触媒存在下で平衡化反応させて所望の粘度に調製した後、酸を用いて塩基性触媒を中和することにより製造することができる。
【０００６】
（Ａ）成分を構成するもう一つの成分である（ｂ）成分は、本発明の特徴となる成分である。本成分は、上記（ａ）成分と同様に動物繊維に柔軟性，平滑性，ぬめり性，潤滑性および防縮性を付与する作用を有すると共に、分子鎖末端の一価炭化水素基が（Ｂ）成分との反応を妨げて、（Ａ）成分と（Ｂ）成分による架橋皮膜が硬くなるのを抑制することにより、柔らかい風合を長期間維持させるという作用を有する。本成分は、一般式：
【化９】
0003764224.tif 000005
で表される。上式中、Ｒ，Ｒ1，Ｒ2，Ｒ3，ｍ，ｎおよびａは前記と同じである。Ｂは一価炭化水素基，水酸基およびアルコキシ基からなる群から選ばれる基であり、その内、少なくとも１個は一価炭化水素基であることが必要である。一価炭化水素基としては、メチル基，エチル基，プロピル基，フェニル基，シクロヘキシル基が例示される。アルコキシ基としては、メトキシ基，エトキシ基，プロポキシ基，ブトキシ基が例示される。これらの中でもメチル基，水酸基またはメトキシ基が一般的である。本成分の２５℃における粘度は１０〜１０，０００センチストークスであり、好ましくは５０〜１０，０００センチストークスの範囲である。これは、１０センチストークス未満であると動物繊維に柔軟性，平滑性，圧縮回復性，防しわ性および防縮性を付与できなくなるためである。このような本成分のアミノ基含有オルガノポリシロキサンは、公知の方法によって合成することができる。例えば、式：Ｈ2Ｎ（ＣＨ2）3Ｓｉ（ＣＨ3）（ＯＣＨ3）2で表されるジメトキシアミノシランまたはその加水分解縮合物と、オクタメチルシクロテトラシロキサン等の環状シロキサンおよびヘキサメチルジシロキサンを塩基性触媒存在下で平衡化反応させて所望の粘度に調製した後、酸を用いて塩基性触媒を中和することにより製造することができる。
【０００７】
（Ａ）成分中、上記（ａ）成分と（ｂ）成分の混合比率は、重量比で９０：１０〜１０：９０であり、好ましくは７０：３０〜３０：７０である。これは（ａ）成分の比率が９０を越えると処理後の動物繊維の風合が硬くなり、１０未満であると本発明組成物の洗濯に対する耐久性が低下するためである。
【０００８】
（Ｂ）成分のコロイダルシリカは、その表面に存在する多くの水酸基と（Ａ）成分中のアルコキシ基や水酸基が縮合反応して架橋し、強固なオルガノポリシロキサン皮膜を形成することにより、防縮性，柔軟性，平滑性に耐久性を付与する作用を有する。本発明に使用されるコロイダルシリカは、テトラエチルシリケートあるいはけい酸ソーダを、界面活性剤等を含む水中で加水分解してコロイド状にしたものであり、その粒子径は約４〜２０μｍである。このようなコロイダルシリカは、通常、シリカの濃度が５〜４０重量％である水分散液として市販されているが、中でも非イオン系界面活性剤あるいはカチオン系界面活性剤の存在下で安定なものが好ましい。また、表面をアルミニウム粉末等で覆ったものも使用することができる。（Ｂ）成分の配合量は、（Ａ）成分１００重量部に対して１〜５０重量部の範囲であり、好ましくは１０〜２５重量部の範囲である。これは、１重量部未満であると強固なオルガノポリシロキサン皮膜が形成されず耐洗濯性に欠けるものとなり、５０重量部を越えるとオルガノポリシロキサン皮膜が硬すぎて動物繊維の風合いが低下するためである。
【０００９】
（Ｃ）成分の縮合反応用触媒は、（Ａ）成分と（Ｂ）成分を架橋反応させるための触媒であり、有機金属系触媒や有機ケイ素を含まないアミン系触媒が挙げられる。有機金属系触媒としては、ジブチル錫ジアセテート，ジブチル錫ジラウレート，ジオクチル錫ジラウレート，ジブチル錫ジオクテート，ナフテン酸亜鉛，ナフテン酸コバルト，オクチル酸亜鉛，オクチル酸コバルト，ジオクチル酸ジイソオクチルメルカプトアセテート，ナフテン酸ジルコニウム，オクチル酸ジルコニウムのような有機酸の金属塩，テトラブチルオルソチタネートが例示される。アミン系触媒としては、ジエタノールアミン，トリエタノールアミンが例示される。また本成分は、あらかじめ非イオン系界面活性剤あるいはカチオン系界面活性剤で乳化してエマルジョンの形態にしてから使用した方が、本発明組成物中に均一に分散させることができる。（Ｃ）成分の配合量は、（Ａ）成分１００重量部に対して０.１〜２０重量部の範囲であり、好ましくは０.５〜１５重量部の範囲である。
【００１０】
（Ｄ）成分の非イオン系界面活性剤またはカチオン系界面活性剤は、（Ａ）成分または必要に応じて他の成分を乳化するための成分である。本成分としては、ポリオキシアルキレンアルキルエーテル類，ポリオキシアルキレンアルキルフェノールエーテル類，ポリオキシアルキレンアルキルエステル類，ポリオキシアルキレンソルビタンアルキルエステル類，ソルビタンアルキルエステル類，脂肪族アミン塩類，第４級アンモニウム塩類，アルキルピリジニウム塩類が例示され、この内の１種または２種以上を使用することができる。（Ｄ）成分の配合量は、（Ａ）成分１００重量部に対して１〜３０重量部の範囲である。
【００１１】
（Ｅ）成分の水は、上記（Ａ）成分〜（Ｄ）成分をエマルジョン化するための成分であり、その量は上記成分をエマルジョンとして安定化できる量であればよく、特に限定されない。
【００１２】
本発明組成物は、上記（Ａ）成分〜（Ｅ）成分からなるものであるが、さらに（Ｆ）成分として一般式：
【化１０】
0003764224.tif 000006
で表されるオルガノシランまたはその部分加水分解縮合物を添加配合するのが好ましい。本成分は、（Ａ）成分の末端基である水酸基やアルコキシ基と反応して架橋するだけでなく、（Ｂ）成分のコロイダルシリカ表面の水酸基と反応したり、さらに羊毛や絹表面に存在するアミノ基，カルボキシル基あるいはメルカプト基と反応したりして、動物繊維に耐久性のある防縮性，平滑性，柔軟性を付与する作用を有する。上式中、Ｒは前記と同様である。Ｒ4は炭素原子数１〜５の一価炭化水素基であり、メチル基，エチル基，プロピル基が例示される。Ｑはアミノ基，エポキシ基，アクリロキシ基もしくはメタクリロキシ基を含有する一価有機基または炭素原子数１〜２０の一価炭化水素基である。アミノ基含有有機基としては、式：
【化１１】
0003764224.tif 000007
（式中、Ｒ1，Ｒ2，Ｒ3およびａは前記と同様である。）で表される基が挙げられ、
式：−ＣＨ2ＣＨ2ＣＨ2ＮＨ2で表される基または
式：−ＣＨ2ＣＨ2ＣＨ2−ＮＨ−ＣＨ2ＣＨ2ＮＨ2で表される基が例示される。エポキシ基含有有機基としては、式：
【化１２】
0003764224.tif 000008
で表される基または式：
【化１３】
0003764224.tif 000009
で表される基が例示される。アクリロキシ基含有有機基としては、
式：−ＣＨ2ＣＨ2ＣＨ2ＯＯＣＣＨ＝ＣＨ2で表される基が例示され、メタクリロキシ基含有有機基としては、式：−ＣＨ2ＣＨ2ＣＨ2ＯＯＣＣ（ＣＨ3）＝ＣＨ2で表される基が例示される。炭素原子数１〜２０の一価炭化水素基としては、前記したＲと同様の基が例示される。これらの中でも、アミノ基含有有機基とエポキシ基含有有機基が好ましい。ｂは０または１であるが、好ましくは０である。またこのオルガノシランの部分加水分解縮合物は、上記のオルガノシラン，水および微量の酸またはアルカリを混合して５０〜７０℃に保持することによって得ることができる。（Ｆ）成分の配合量は、（Ａ）成分１００重量部に対して０.１〜３０重量部の範囲であり、好ましくは０.５〜１０重量部の範囲である。これは、０.１重量部未満であるとオルガノポリシロキサン皮膜の動物繊維に対する接着性が低下し、３０重量部を越えるとオルガノポリシロキサン皮膜がもろくなって、いずれにしても動物繊維に耐久性のある防縮性，柔軟性，平滑性を付与することができないためである。
【００１３】
本発明組成物には、さらに必要に応じて（Ａ）成分以外のオルガノポリシロキサン，防しわ剤，増粘剤，着色剤，防腐防黴剤，防錆剤等を添加配合することができる。
【００１４】
本発明組成物は、例えば、（Ａ）成分のアミノ基含有オルガノポリシロキサン単独、または（Ａ）成分のアミノ基含有オルガノポリシロキサンおよび（Ｆ）成分のオルガノシランまたはその部分加水分解縮合物に、（Ｄ）成分の界面活性剤と（Ｅ）成分の水を加えてエマルジョンとし、これに（Ｂ）成分のコロイダルシリカと、予めエマルジョンの形態に調製しておいた（Ｃ）成分の縮合反応用触媒を加えることにより製造することができる。このとき、室温で１０〜２０日間エージングした方がよい。
【００１５】
本発明組成物により動物繊維を処理する方法としては、スプレー，浸漬あるいはナイフコーティング等により動物繊維材料に付着させる方法が挙げられる。付着後に常温放置あるいは加熱処理等により乾燥させることによって動物繊維表面に強固な架橋皮膜を形成し、耐久性のある防縮性，柔軟性，平滑性，防しわ性，圧縮回復性を付与することができる。また、さらに本発明組成物で処理した動物繊維を温度１１０〜１６０℃の条件下で３〜１０分間加熱処理することによって、より効果を高めることができる。
【００１６】
本発明組成物を適用する動物繊維材料としては、羊毛，アルパカ，モヘア，アンゴラのような表面が鱗片状構造を有する動物繊維が例示される。これらの中でも、特に羊毛，アルパカ，モヘア，アンゴラのような表面に鱗片状構造を有する動物繊維に好適に適用される。また形状的には、トップ，チーズ，綛，ステープル，フィラメント，トウ，織物，編物，不織物，樹脂加工布吊，人工皮革などが挙げられるが、特にフィラメント，トウ，織物，編物，不織物などが好ましい。
【００１７】
以上のような本発明組成物は、各種動物繊維表面に強固な架橋皮膜を形成し、動物繊維に耐久性のある防縮性と優れた風合いを付与することができる。このためこの本発明組成物により処理された動物繊維は水で洗濯しても収縮しにくく、かつ優れた風合いが持続するという利点を有する。
【００１８】
【実施例】
次に、実施例にて本発明を詳細に説明する。実施例中、「部」は重量部を意味し、「％」は重量パーセントを意味している。粘度は２５℃における測定値である。
【００１９】
【実施例１】
式：
【化１４】
0003764224.tif 000010
で表される粘度８８０センチストークスのアミノ基含有オルガノポリシロキサン３００部に、ポリオキシエチレン（エチレンオキサイド６モル）ラウリルエーテル６０部および水８０部を加えて均一に攪拌した。この混合物をコロイドミル型乳化機を用いて乳化し、次いで水５６０部を加えて均一なエマルジョンを調製した（エマルジョンＡ）。上記と同様にして、平均組成式：
【化１５】
0003764224.tif 000011
で表される粘度１,１００センチストークスのアミノ基含有オルガノポリシロキサンのエマルジョンを調製した（エマルジョンＢ）。
このようにして得られたエマルジョンＡ，エマルジョンＢおよびコロイダルシリカ［日産化学工業（株）製，商品名：スノーテックスＡＫ（水分８０％，コロイダルシリカ２０％）］を表１に示した通りの配合量で添加配合した。さらに縮合反応用触媒として、ジンクオクトエート２０部を、ポリオキシエチレン（４５モル）ノニルフェノールエーテル２.５部，ジアルキル（ヤシ油）ジメチルアンモニウムクロライド２.５部および水７５部で乳化したジンクオクトエートのエマルジョン２部を添加配合して動物繊維処理剤組成物を調製し、室温にて１０日間保持した。このようにして得られた動物繊維処理剤組成物を水で希釈して所定濃度（固形分）の処理液を調製し、この中に４５cm×４５cmの羊毛１００％製の未染色の服地用サージ生地３枚を３０秒間浸漬した。次いでマングルローラーで絞り率１００％に調整して絞り、金網上に広げて室温で一昼夜乾燥した。さらにこれを熱風循環式乾燥機中で１３０℃で５分間熱処理した後、室温にて放冷した。この処理布の縦および横方向のそれぞれ３箇所に３０ｃｍ間隔の印をつけ、下記の洗濯条件で５回洗濯した。洗濯後の処理布を水平に広げて乾燥させた後、印間の長さを測定して次式により縦および横方向についての洗濯収縮率（％）を計算した。
【式１】
0003764224.tif 000012
（洗濯条件：浴比１：５０，温度４０℃，時間１５分間の条件で、弱アルカリ性洗剤［花王（株）製，商品名：ザブ］を用いて１回洗濯した後、洗剤を除いた以外は同様にしてさらに２回水洗した。このサイクルを洗濯１回とした。）
また、ＪＩＳ Ｌ １０９６一般織物試験法に準じて防しわ率（モンサント法）および手による触感で洗濯前後の風合いを測定した。これらの結果を表１に示した。本発明の動物繊維処理剤組成物により処理した動物繊維は風合いが極めて良好で、水による洗濯収縮率も小さく、これより本発明の動物繊維処理剤組成物は羊毛１００％の織物用処理剤として好適であることが判明した。
【００２０】
【比較例１〜５】
実施例１において、エマルジョンＡ，エマルジョンＢおよびコロイダルシリカの配合量を替えた以外は実施例１と同様にして動物繊維処理剤組成物を調製した。得られた動物繊維処理剤組成物の洗濯収縮率，防しわ率および風合いを実施例１と同様にして測定し、結果を表１に示した。
【００２１】
【表１】
0003764224.tif 000013
【００２２】
【実施例２】
式：
【化１６】
0003764224.tif 000014
で表される粘度８８０センチストークスのアミノ基含有オルガノポリシロキサン１５０部と、式：
【化１７】
0003764224.tif 000015
で表される粘度８３０センチストークスのアミノ基含有ポリオルガノシロキサン１５０部および式：Ｈ2ＮＣ2Ｈ4ＮＨＣ3Ｈ6Ｓｉ(ＯＣＨ3)3で表されるγ−（β−アミノエチル）アミノプロピルトリメトキシシラン５部を均一に混合した後、これにポリオキシエチレン（エチレンオキサイド６モル）ラウリルエーテル６０部，水８０部を加えて均一に攪拌した。この混合物をコロイドミル型乳化機を用いて乳化し、次いで水５５５部を加えて均一なエマルジョンを調製した。このエマルジョンを８０部とり、これにコロイダルシリカ［日産化学工業（株）製，商品名：スノーテックスＡＫ（水分８０％，コロイダルシリカ２０％）］を２０部配合した。次いで縮合反応用触媒として、ジンクオクトエート２０部を、ポリオキシエチレン（４５モル）ノニルフェノールエーテル２.５部，ジアルキル（ヤシ油）ジメチルアンモニウムクロライド２.５部および水７５部で乳化したジンクオクトエートのエマルジョン１部を添加配合して、動物繊維処理剤組成物を調製した。得られた動物繊維処理剤組成物の洗濯収縮率、防しわ率および風合いを実施例１と同様にして測定した。結果を表２に示した。本発明の動物繊維処理剤組成物により処理した動物繊維は風合いが良好であり、洗濯収縮率も比較例の組成物に比べて著しく小さく、これより本発明の動物繊維処理剤組成物が羊毛服地用処理剤として好適であることが判明した。
【００２３】
【比較例６】
実施例２において、式：
【化１８】
0003764224.tif 000016
で表される粘度８８０センチストークスのアミノ基含有オルガノポリシロキサンの配合量を３００部とし、かつ式：
【化１９】
0003764224.tif 000017
で表される粘度８３０センチストークスのアミノ基含有ポリオルガノシロキサンを添加しなかった以外は実施例２と同様にして動物繊維処理剤組成物を調製した。得られた動物繊維処理剤組成物の洗濯収縮率，防しわ率および風合いを実施例２と同様にして測定し、結果を表２に示した。
【００２４】
【実施例３】
式：
【化２０】
0003764224.tif 000018
で表される粘度８８０センチストークスのアミノ基含有オルガノポリシロキサン１５０部と、式：
【化２１】
0003764224.tif 000019
で表される粘度８３０センチストークスのアミノ基含有ポリオルガノシロキサン１５０部および式：ＣＨ2＝Ｃ(ＣＨ3)ＣＯＯＣ3Ｈ6Ｓｉ(ＯＣＨ3)3で表されるγ−メタクリロキシプロピルトリメトキシシラン５部を均一に混合した後、これにポリオキシエチレン（エチレンオキサイド６モル）ラウリルエーテル６０部，水８０部を加えて均一に攪拌した。この混合物をコロイドミル型乳化機を用いて乳化し、次いで水５５５部を加えて均一なエマルジョンを調製した。このエマルジョンを８０部とり、これにコロイダルシリカ［日産化学工業（株）製，商品名：スノーテックスＡＫ（水分８０％，コロイダルシリカ２０％）］を２０部配合した。次いで縮合反応用触媒として、ジンクオクトエート２０部を、ポリオキシエチレン（４５モル）ノニルフェノールエーテル２.５部，ジアルキル（ヤシ油）ジメチルアンモニウムクロライド２.５部および水７５部で乳化したジンクオクトエートのエマルジョン１部を添加配合して、動物繊維処理剤組成物を調製した。得られた動物繊維処理剤組成物の洗濯収縮率、防しわ率および風合いを実施例１と同様にして測定した。結果を表２に示した。本発明の動物繊維処理剤組成物により処理した動物繊維は風合いが良好であり、洗濯収縮率も比較例の組成物に比べて著しく小さく、これより本発明の動物繊維処理剤組成物が羊毛服地用処理剤として好適であることが判明した。
【００２５】
【比較例７】
実施例３において、式：
【化２２】
0003764224.tif 000020
で表される粘度８８０センチストークスのアミノ基含有オルガノポリシロキサンの配合量を３００部とし、かつ式
【化２３】
0003764224.tif 000021
で表される粘度８３０センチストークスのアミノ基含有ポリオルガノシロキサンを添加しなかった以外は実施例３と同様にして動物繊維処理剤組成物を調製した。得られた動物繊維処理剤組成物の洗濯収縮率，防しわ率および風合いを実施例３と同様にして測定し、結果を表２に示した。
【００２６】
【表２】
0003764224.tif 000022
【００２７】
【実施例４】
オクタメチルシクロテトラシロキサン３９０部と、式：Ｈ2ＮＣ2Ｈ4ＮＨＣ3Ｈ6ＳｉＣＨ3(ＯＣＨ3)2で表されるγ−（β−アミノエチル）アミノプロピルメチルジメトキシシラン１０部を均一に攪拌した後、これにヘキサデシルトリメチルアンモニウムクロライド５０部および水５００部を加えて均一に混合した。この混合液を、ホモジナイザーを用いて圧力４００kg/cm2の条件にて３回処理した。これを４つ口フラスコに移液し、これに水酸化ナトリウム１.０部を水４７.５部に溶解した溶液を加えて、８０℃にて８時間重合した。重合後、酢酸１.５部を投入して冷却して、式：
【化２４】
0003764224.tif 000023
で表される粘度２,６００センチストークスのアミノ基含有オルガノポリシロキサンのエマルジョンを調製した（エマルジョンＣ）。
一方、オクタメチルシクロテトラシロキサン３８８部，ヘキサメチルジシロキサン２部および式：Ｈ2ＮＣ2Ｈ4ＮＨＣ3Ｈ6ＳｉＣＨ3(ＯＣＨ3)2で表されるγ−（β−アミノエチル）アミノプロピルメチルジメトキシシラン１０部を均一に攪拌した後、ヘキサデシルトリメチルアンモニウムクロライド５０部および水５００部を加えて均一に混合した。この混合液を、ホモジナイザーを用いて圧力４００kg/cm2の条件にて３回処理した。これを４つ口フラスコに移液し、これに水酸化ナトリウム１.０部を水４７.５部に溶解した溶液を加えて、８０℃にて６時間保持した後、４０℃にて４時間重合した。重合後、酢酸１.５部を投入して冷却して、
【化２５】
0003764224.tif 000024
で表される粘度２,５００センチストークスのアミノ基含有ポリオルガノシロキサンのエマルジョンを調製した（エマルジョンＤ）。
このようにして得られたエマルジョンＣ１００部とエマルジョンＤ１００部を混合した後、これにγ−グリシドキシプロピルトリメトキシシラン２部とコロイダルシリカ［日産化学工業（株）製，商品名：スノーテックスＢＫ（水分８０％，コロイダルシリカ２０％）］１００部および実施例１で使用した縮合反応用触媒（ジンオクトエートのエマルジョン）２部を加えて５０℃にて１０日間保持し、動物繊維処理剤組成物を調製した。このようにして得られた動物繊維処理剤組成物を水で希釈して所定濃度（固形分）の処理液を調製し、この中に羊毛８５％，アクリル１５％の混紡糸使いのセーターを３０秒間浸漬した。次いで遠心脱水機で絞り率１００％に調整して絞り、金網上に広げて室温で一昼夜乾燥した。さらにこれを熱風循環式乾燥機中で８０℃で５分間熱処理した後、室温にて放冷した。このセーターの身丈部分の縦方向と袖部分の２箇所に３０ｃｍ間隔の印をつけて、実施例１と同様にして洗濯収縮率を測定した。また洗濯前後の風合いの変化を指触により測定した。これらの結果を表３に示した。本発明の動物繊維処理剤組成物により処理したセーターは風合が非常に良好であり、洗濯収縮率も比較例の組成物に比べて著しく小さく、これより本発明の動物繊維処理剤組成物は羊毛編物用処理剤として好適であることが判明した。
【００２８】
【比較例８】
実施例４においてエマルジョンＣの配合量を２００部とし、かつエマルジョンＤを配合しなかった以外は実施例４と同様にして動物繊維処理剤組成物を調製した。得られた動物繊維処理剤組成物の洗濯収縮率および風合いを実施例４と同様にして測定し、結果を表３に示した。
【００２９】
【表３】
0003764224.tif 000025
【００３０】
【発明の効果】
本発明の動物繊維処理剤組成物は上記（Ａ）成分〜（Ｅ）成分、または（Ａ）成分〜（Ｆ）成分からなり、特に（ｂ）成分を含有しているが故に、これを各種動物繊維に適用すると、動物繊維に優れた風合いと防縮性を付与することができるという特徴を有する。